【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
水透過性膜を作製する方法であって、以下：
（ａ）ナノ粒子を一種以上のモノマーを含む混合物に添加する工程であって、該混合物中の該ナノ粒子および該一種以上のモノマーが、重合した場合に、相互作用して、該ナノ粒子が分散される親水性ポリマーマトリクスを形成する、工程；および
（ｂ）該混合物を多孔性支持体上で重合させて、フィルム複合膜を形成する、工程、
を包含する、方法。
【請求項２】
前記一種以上のモノマーのそれぞれが、前記混合物中のそれぞれの該モノマーについて特定の液体において混和性であり、そして前記ナノ粒子が、該特定の液体のうちの少なくとも１つに分散可能であるように選択される、請求項１に記載の方法。
【請求項３】
請求項１に記載の方法であって、
（ａ）ナノ粒子を混合物に添加する工程が、以下：
ｉ．極性混合物を提供する工程であって、該極性混合物が、極性液体および第一のモノマーを含み、該第一のモノマーが該極性液体と混和性である、工程；
ｉｉ．該極性液体中に分散可能であるナノ粒子を提供する、工程；および
ｉｉｉ．非極性混合物を提供する工程であって、該非極性混合物が、該極性液体と実質的に非混和性の非極性液体および該非極性液体と混和性の第２のモノマーを含む、工程、
を包含し、
（ｂ）重合する工程が、該極性混合物と該非極性混合物とを、該第一のモノマーと該第二のモノマーが反応するのに十分な温度で接触させる工程を包含する、
方法。
【請求項４】
請求項１に記載の方法であって、
（ａ）ナノ粒子を混合物に添加する工程が、以下：
ｉ．極性混合物を提供する工程であって、該極性混合物が、極性液体および第一のモノマーを含み、該第一のモノマーが該極性液体と混和性である、工程；
ｉｉ．非極性混合物を提供する工程であって、該非極性混合物が、該極性液体と実質的に非混和性の非極性液体および該非極性液体と混和性の第２のモノマーを含む、工程；および
ｉｉｉ．該非極性液体中に分散可能であるナノ粒子を提供する、工程、
を包含し、
（ｂ）重合する工程が、該極性混合物と該非極性混合物とを、該第一のモノマーと該第二のモノマーが反応するのに十分な温度で接触させる工程を包含する、
方法。
【請求項５】
前記膜が、その中の前記ナノ粒子の結果として水に対して実質的により透過性であるように、前記ナノ粒子および前記混合物を選択する工程をさらに包含する、請求項１に記載の方法。
【請求項６】
前記膜が９０°未満の純水の接触角を有する、請求項１〜５のいずれか一項に記載の方法。
【請求項７】
前記膜が、加えられた圧力の毎平方インチ当たりポンド当たり、一日毎の膜の平方フィート当たり少なくとも０．０２ガロンの純粋の流束を有する、請求項１〜５のいずれか一項に記載の方法。
【請求項８】
前記ナノ粒子が前記膜を通る水の透過のための好ましい経路を形成するように、前記ナノ粒子および前記混合物を選択する工程をさらに包含する、請求項１〜５のいずれか一項に記載の方法。
【請求項９】
前記膜が該膜を透過する水中の不純物に対して比較的不透過性であるように、前記ナノ粒子および前記混合物を選択する工程をさらに包含する、請求項１〜５のいずれか一項に記載の方法。
【請求項１０】
前記ナノ粒子が多孔性である、請求項１〜５のいずれか一項に記載の方法。
【請求項１１】
約３Å〜約３０Åの範囲の孔サイズを有する多次元の相互につながれた開いた構造を有するように、前記ナノ粒子を選択する工程をさらに包含する、請求項１０に記載の方法。
【請求項１２】
前記ナノ粒子が、モレキュラーシーブとして機能する、請求項１０に記載の方法。
【請求項１３】
前記ナノ粒子が、ゼオライトである、請求項１０に記載の方法。
【請求項１４】
前記ゼオライトが、ＬＴＡである、請求項１３に記載の方法。
【請求項１５】
前記ナノ粒子が、デンドリマーである、請求項１〜５のいずれか一項に記載の方法。
【請求項１６】
前記ナノ粒子が、銀を含む、請求項１〜５のいずれか一項に記載の方法。
【請求項１７】
前記ナノ粒子が、約５０ｎｍ〜約５００ｎｍの範囲である、請求項１〜５のいずれか一項に記載の方法。
【請求項１８】
前記ナノ粒子が、約５０ｎｍ〜約２００ｎｍの範囲である、請求項１〜５のいずれか一項に記載の方法。
【請求項１９】
重合が界面反応による、請求項１〜５のいずれか一項に記載の方法。
【請求項２０】
前記ポリマーマトリクスが、ポリアミドである、請求項１９に記載の方法。
【請求項２１】
前記混合物が、ｍ−フェニレンジアミンおよびトリメソイルクロリドを含む、請求項２０に記載の方法。
【請求項２２】
前記ポリマーマトリクス中に分散された前記ナノ粒子が、選択された最大サイズを有する分子に対して透過性であるモレキュラーシーブとして機能する、請求項２１に記載の方法。
【請求項２３】
前記膜がその中のナノ粒子の結果としてより親水性であるように、前記ナノ粒子および前記混合物を選択する工程をさらに包含する、請求項１〜５のいずれか一項に記載の方法。
【請求項２４】
前記膜がその中のナノ粒子の結果としてより大きな負の表面電荷を有するように、前記ナノ粒子および前記混合物を選択する工程をさらに包含する、請求項１〜５のいずれか一項に記載の方法。
【請求項２５】
前記フィルム複合膜の特性を変えるように前記ナノ粒子を改変する工程をさらに包含する、請求項１〜５のいずれか一項に記載の方法。
【請求項２６】
前記ナノ粒子を改変する工程が、金属種とイオン交換することによって該ナノ粒子を改変する工程を包含する、請求項２５に記載の方法。
【請求項２７】
前記ナノ粒子が、前記フィルム複合膜に殺生物特性を加えるように、銀イオンとイオン交換することによって改変されている、請求項２６に記載の方法。
【請求項２８】
前記混合物を重合する工程が、だいたい前記ナノ粒子のサイズの厚さを有する多孔性支持体上にフィルムを形成する工程を包含する、請求項１〜５のいずれか一項に記載の方法。
【請求項２９】
付着に抵抗するように、前記膜上に親水性層を形成する工程をさらに包含する、請求項１〜５のいずれか一項に記載の方法。
【請求項３０】
前記膜上に親水性層を形成する工程が、該親水性層の透過性を増加させるナノ粒子を該親水性層中に分散させる工程を包含する、請求項２９に記載の方法。
【請求項３１】
前記親水性層を有する膜が、前記ナノ粒子を含まない膜と少なくとも同程度の透過性であるように、該ナノ粒子および前記混合物を選択する工程をさらに包含する、請求項３０に記載の方法。
【請求項３２】
水透過性複合膜であって、以下：
（ａ）ナノ粒子がポリマーマトリクスフィルム内に分散されるように、ナノ粒子の存在下で形成された親水性ポリマーマトリクスフィルム；および
（ｂ）多孔性支持体であって、該多孔性支持体上に、該フィルムが重合によって形成されている多孔性支持体、
を備える、膜。
【請求項３３】
重合の間に存在する液体中に分散可能な前記ナノ粒子を選択する工程をさらに包含する、請求項３２に記載の膜。
【請求項３４】
前記膜が、その中に分散された前記ナノ粒子の結果として水に対して実質的により透過性であるように、前記ナノ粒子を選択する工程をさらに包含する、請求項３３に記載の膜。
【請求項３５】
前記フィルムが９０°未満の純水の接触角を有する、請求項３４に記載の膜。
【請求項３６】
前記ナノ粒子が、前記膜を通る水透過のための好ましい経路を形成する、請求項３２〜３４のいずれか一項に記載の膜。
【請求項３７】
前記膜が、該膜を透過する水中の不純物に対して比較的不透過性である、請求項３２〜３４のいずれか一項に記載の膜。
【請求項３８】
前記ナノ粒子が多孔性である、請求項３２〜３４のいずれか一項に記載の膜。
【請求項３９】
前記ナノ粒子が、約３Å〜約３０Åの範囲の孔サイズを有する多次元の相互につながれた開いた構造を有する、請求項３８に記載の膜。
【請求項４０】
前記ナノ粒子が、モレキュラーシーブである、請求項３８に記載の膜。
【請求項４１】
前記ナノ粒子が、ゼオライトである、請求項３８に記載の膜。
【請求項４２】
前記ゼオライトが、ＬＴＡである、請求項４１に記載の膜。
【請求項４３】
前記ナノ粒子が、デンドリマーである、請求項３２〜３４のいずれか一項に記載の膜。
【請求項４４】
前記ナノ粒子が、銀を含む、請求項３２〜３４のいずれか一項に記載の膜。
【請求項４５】
前記ナノ粒子が、約５０ｎｍ〜約５００ｎｍの範囲である、請求項３２〜３４のいずれか一項に記載の膜。
【請求項４６】
前記ナノ粒子が、約５０ｎｍ〜約２００ｎｍの範囲である、請求項３２〜３４のいずれか一項に記載の膜。
【請求項４７】
前記膜が、界面反応によって重合されている、請求項３２〜３４のいずれか一項に記載の膜。
【請求項４８】
前記フィルムが、ポリアミドである、請求項３２〜３４のいずれか一項に記載の膜。
【請求項４９】
前記フィルムが、ｍ−フェニレンジアミンおよびトリメソイルクロリドを重合することによって作製されている、請求項４８に記載の膜。
【請求項５０】
前記ナノ粒子が、選択された最大サイズを有する分子に対して透過性であるモレキュラーシーブとして機能する、請求項４９に記載の膜。
【請求項５１】
前記膜がその中のナノ粒子の結果としてより親水性である、請求項３２〜３４のいずれか一項に記載の膜。
【請求項５２】
前記膜がその中のナノ粒子の結果としてより大きな負の表面電荷を有する、請求項３２〜３４のいずれか一項に記載の膜。
【請求項５３】
前記ナノ粒子が、前記膜の特性を変えるように改変されている、請求項３２〜３４のいずれか一項に記載の膜。
【請求項５４】
前記ナノ粒子が、金属種とイオン交換することによって改変されている、請求項５３に記載の膜。
【請求項５５】
前記金属種が、銀イオンである、請求項５４に記載の膜。
【請求項５６】
前記フィルムが、だいたい前記ナノ粒子のサイズの厚さを有する、請求項３２〜３４のいずれか一項に記載の膜。
【請求項５７】
付着に抵抗するように、前記膜上に親水性層をさらに備える、請求項３２〜３４のいずれか一項に記載の膜。
【請求項５８】
前記親水性層が、該親水性層に分散されたナノ粒子をさらに備え、該ナノ粒子が、該親水性層の透過性を増加させる、請求項５７に記載の膜。
【請求項５９】
前記親水性層を有する膜が、前記ナノ粒子を含まない膜と少なくとも同程度の透過性である、請求項５７に記載の方法。
【請求項６０】
水を精製する方法であって、以下：
（ａ）圧力を少なくとも一種の溶質を含む水溶液に加える工程であって、該溶液が、ポリマーマトリクス膜の一方の側に位置し、該膜がその中のナノ粒子の結果として水に対して実質的により透過性であるように、該膜中に分散されたナノ粒子を有する、工程；および
（ｂ）該膜の別の側において精製水を回収する工程、
を包含する、方法。
【請求項６１】
前記少なくとも一種の溶質による付着に抵抗するように、前記膜の前記一方の側に親水性層を加える工程をさらに包含する、請求項６０に記載の方法。
【請求項６２】
親水性層を加える工程が、該親水性層の透過性を増加するためのナノ粒子を含む親水性層を前記膜の前記一方の側に加える工程を包含する、請求項６１に記載の方法。
【請求項６３】
前記ナノ粒子が、純粋に対して比較的透過性であり、前記溶液中の不純物に対して比較的透過性でないモレキュラーシーブである、請求項６０〜６２のいずれか一項に記載の方法。
【請求項６４】
前記ナノ粒子が、ゼオライトである、請求項６３に記載の方法。
【請求項６５】
前記ゼオライトが、ＬＴＡである、請求項６４に記載の方法。
【請求項６６】
前記ポリマーマトリクス膜が、該マトリクスに分散されたナノ粒子の結果としてより透過性である、請求項６０〜６２のいずれか一項に記載の方法。
【請求項６７】
前記ポリマーマトリクス膜が、該マトリクスに分散されたナノ粒子の結果としてより親水性である、請求項６０〜６２のいずれか一項に記載の方法。
【請求項６８】
前記ポリマーマトリクス膜が、該マトリクスに分散されたナノ粒子の結果としてより大きな負の表面電荷を有する、請求項６０〜６２のいずれか一項に記載の方法。
【請求項６９】
前記ナノ粒子が、銀イオンとのイオン交換によって改変されている、請求項６０〜６２のいずれか一項に記載の方法。
【請求項７０】
水を精製する方法であって、以下：
（ａ）圧力を少なくとも一種の溶質を含む水溶液に加える工程であって、該溶液が、親水性層を有するポリマーマトリクス膜の一方の側に位置し、該層がその中のナノ粒子の結果として水に対して実質的により透過性であるように、該層中に分散されたナノ粒子を有する、工程；および
（ｂ）該膜の別の側において精製水を回収する工程、
を包含する、方法。
【請求項７１】
前記ナノ粒子が、純粋に対して比較的透過性であり、前記溶液中の不純物に対して比較的透過性でないモレキュラーシーブである、請求項７０に記載の方法。
【請求項７２】
前記ナノ粒子が、ゼオライトである、請求項７０に記載の方法。
【請求項７３】
前記ナノ粒子が、ＬＴＡゼオライト粒子である、請求項７０に記載の方法。
【請求項７４】
前記ナノ粒子が、銀イオンとのイオン交換によって改変されている、請求項７０に記載の方法。
【請求項７５】
（ａ）ｍ−フェニレンジアミンを含む水溶液に、ポリスルホン膜を浸す工程と、
（ｂ）ヘキサン溶液に懸濁されるトリメソイルクロリドおよびゼオライトナノ粒子を含む該ヘキサン溶液を、該浸されたポリスルホン膜に注ぐ工程と、
を含み、
それによって、該ｍ−フェニレンジアミンと該トリメソイルクロリドとを界面重合してフィルムを形成し、該ゼオライトナノ粒子は、該フィルム内に分散される、
ナノ複合膜を調製するための方法。
【請求項７６】
前記ナノ粒子はゼオライトＡを含む、請求項７５に記載の方法。
【請求項７７】
前記ゼオライトナノ粒子と銀塩を接触させる工程をさらに含む、請求項７５に記載の方法。
【請求項７８】
請求項７５〜７７のいずれかに記載の方法によって生成される、生成物。